(57)【特許請求の範囲】
【請求項１】
有機炭素の重量割合が１ｗｔ％以上４０ｗｔ％以下の有機化合物を含有する窯業系サイディングの廃材を、ＪＩＳ Ｚ ８８０１に規定される目開き５３ｍｍ、線形５ｍｍのふるいを通過し、目開き４ｍｍ、線形１．４ｍｍのふるいを通過しないサイズにする工程と、
空気、酸素、オゾン、亜酸化窒素、一酸化窒素、二酸化窒素のグループから選択される一種以上の支燃性ガスを供給しながら、２００℃以上３５０℃以下で熱処理する工程と、
さらに空気、酸素、オゾン、亜酸化窒素、一酸化窒素、二酸化窒素のグループから選択される一種以上の支燃性ガスを供給しながら、５００℃以上６００℃以下で熱処理する工程と、
を有するポルトランドセメントを含有する窯業系サイディング廃材の再生方法であって、
選択される前記支燃性ガスが、空気の場合、送り量が１００aW/T〜９００aW/Tの範囲であり、
選択される前記支燃性ガスが、酸素、オゾンまたは二酸化窒素の場合、送り量が２０aW/T〜１８０aW/Tの範囲であり、
選択される前記支燃性ガスが、亜酸化窒素または一酸化窒素の場合、送り量が４０aW/T〜３６０aW/Tの範囲である、
ポルトランドセメントを含有する窯業系サイディング廃材の再生方法。
ただし、前記支燃性ガスの送り量の単位記号において、Ｗは、窯業系サイディングの重量(ｋｇ)を表し、ａは、窯業系サイディングに含有される有機炭素の重量割合(ｗｔ％) を表し、Ｔは、熱処理時間（分）を表す。
【発明の詳細な説明】
【技術分野】
【０００１】
本発明は、ポルトランドセメント含有の窯業系サイディング廃材の再生方法に関する。
【背景技術】
【０００２】
（窯業系サイディングについて）
窯業系サイディングはポルトランドセメントに繊維質原料、混和剤および水を添加し、任意の形状に成形したもので、主に住宅外壁材に利用されている。このうち、ポルトランドセメントには主にケイ酸三カルシウム（エーライト、３ＣａＯ・ＳｉＯ２）、ケイ酸二カルシウム（ビーライト、２ＣａＯ・ＳｉＯ２）からなり、水と反応してケイ酸カルシウム水和物（以下、ＣＳＨ）を形成することにより硬化する。
【０００３】
上述のようにして製造された窯業系サイディングは、耐震性や遮音性、防火性などに優れ、また、原綿や木片、樹脂等の有機化合物を混合することにより、その機械的強度や吸湿性の向上といった機能性向上やデザイン性の付与が可能である。このため、窯業系サイディングは近年様々な機能やデザインのものが上市されている。
【０００４】
一方、埋設地の確保難や、資源の有効活用の観点から、建築物への施工、工場におけるプレカットで発生する窯業系サイディングの端材や粉末、また建築物の取り壊し等で発生する窯業系サイディング廃材について、再利用技術の確立が急務となっている。
【０００５】
しかし、窯業系サイディングには酸化カルシウムや水酸化カルシウムが含有され、水と接触する場合には高アルカリを呈し、放置すると水質汚染の一因となる。このため、一般的には表面には水がしみこまないように塗装処理して出荷されている。また、窯業系サイディングには機能性向上やデザイン性付与を目的に混合された有機化合物は分離が困難なことなどから、現状では、再利用が困難であり、そのほとんどが産業廃棄物として処分されているのが現状である。
【０００６】
このような背景から、例えば、特許文献１に示されているように、コンクリートの廃材を破砕して微粉末化した後、５００〜７５０℃で加熱することで、水和自硬性能を再生し、セメント組成物として再利用する技術が提案されている。
【先行技術文献】
【特許文献】
【０００７】
【特許文献１】特開２００５−３２０２０１号
【発明の概要】
【発明が解決しようとする課題】
【０００８】
しかしながら、窯業系サイディングには様々な有機化合物が混合されている。このため、熱処理により有機化合物が不完全燃焼した場合、有機化合物が十分に除去できないだけでなく、タール分や揮発性有機化合物を生成してしまう。また、有機化合物の不完全燃焼によりタール分が生成した場合、窯業系サイディングは茶色く変色してしまう。このような窯業系サイディングに付着したタール分は、分離が困難である。一方で、揮発性有機化合物が発生した場合、これを除去するための排気設備が必要となり、関連する設備のコストが嵩むことになる。
【０００９】
ここで、特許文献１に記載の熱処理工程に倣い、窯業系サイディングを破砕して微粉末化した後、急激に５００〜７５０℃に温度上昇させると、ＣＳＨが著しく分解し、水和自硬性が再生されないという課題が浮上する。
【００１０】
そこで、本発明は、上述のような問題点を解決しようとするため、タール分や揮発性有機化合物を発生させないように有機化合物を除去し、水和自硬性を再生させることが可能な窯業系サイディング廃材の再生方法を提供することを目的とするものである。
【課題を解決するための手段】
【００１１】
上記目的を達成するための手段１として、
有機炭素の重量割合が１wt%以上４０wt%以下の範囲の有機化合物を含有する窯業系サイディングの廃材を、ＪＩＳ Ｚ ８８０１に規定される目開き５３ｍｍ、線形５ｍｍのふるいを通過し、目開き４ｍｍ、線形１．４ｍｍのふるいを通過しないサイズにする。
その後、空気、酸素、オゾン、亜酸化窒素、一酸化窒素、二酸化窒素のグループから選択される一種以上の支燃性ガスを、ガスの種類に応じて下記に示す範囲の流量で制御しながら供給燃焼させ、２００℃以上３５０℃以下で熱処理する。
つづいて、空気、酸素、オゾン、亜酸化窒素、一酸化窒素、二酸化窒素のグループから選択される一種以上の支燃性ガスを、ガスの種類に応じて下記に示す範囲の流量で制御しながら供給燃焼させ、５００℃以上６００℃以下で熱処理することにより得られるポルトランドセメント含有の窯業系サイディング廃材の再生方法、を提供する。
なお、上述の支燃性ガスの送り量は、支燃性ガスが空気の場合、送り量が１００aW/T〜９００aW/Tの範囲にすることが好ましい。また、上述の支燃性ガスが酸素、オゾンまたは二酸化窒素の場合、送り量が２０aW/T〜１８０aW/Tの範囲にすることが好ましい。さらに、上述の支燃性ガスが亜酸化窒素または一酸化窒素の場合、送り量が４０aW/T〜３６０aW/Tの範囲にすることが好ましい。
ただし、上述の送り量の単位記号において、Ｗは、窯業系サイディングの重量(ｋｇ)を表し、ａは、窯業系サイディングに含有される有機炭素の重量割合(ｗｔ％) )を表し、Ｔは、熱処理時間（分）を表す。
【００１２】
このような窯業系サイディング廃材の再生方法では、支燃性ガスの送り量を種類に相応しい範囲で送りながらまず２００℃以上３５０℃以下で熱処理することにより、CSHを脱水させることが可能になる。その上で、支燃性ガスの送り量を種類に相応しい範囲で送りながら５００℃以上６００℃以下で熱処理することにより有機化合物を熱分解除去が可能になる。同時に、水酸化カルシウムを脱水させることも可能になる。結果的に有機化合物を除去し、タール分や揮発性有機化合物を発生させず、また、水和自硬性も失うことなく再生させることが可能となるのである。
【発明の効果】
【００１３】
本発明の手段１の再生方法によれば、窯業系サイディングに含有される有機化合物を効率よく除去できるだけでなく、タール分や揮発性有機化合物が発生させないため、より高品質なポルトランドセメント含有の窯業系サイディングの廃材を再生させることができる。また、建築系廃棄物の低減も期待できる。
【００１４】
（課題を解決するためのその他の手段）
前記の上位概念の手段１における支燃性ガスには、例えば、空気、酸素、オゾンといった比較的手に入りやすいグループのガスを用いることができる。さらには、亜酸化窒素、一酸化窒素、二酸化窒素のグループのガスを用いることができる。上述したような種々のガスを二種以上の成分を含有させた手段２のポルトランドセメント含有の窯業系サイディング廃材の再生方法、を提供する。
【００１５】
前記の上位概念の手段１における支燃性ガスが、例えば、支燃性ガスが空気、酸素、オゾンのグループから選択される一種類以上を使用した比較的に入手しやすく、取り扱い性もよく、低コスト化が可能な手段３のポルトランドセメント含有の窯業系サイディング廃材の再生方法を提供する。
【００１６】
前記の上位概念の手段１における支燃性ガスが、例えば、亜酸化窒素、一酸化窒素、二酸化窒素のグループから選択される一種類以上を含有し、空気よりも効率よく有機化合物を熱分解除去可能な手段４のポルトランドセメント含有の窯業系サイディング廃材の再生方法を提供する。
【図面の簡単な説明】
【００１７】
【図１】実施例１で使用した窯業系サイディングについて発生ガス分析を行った際のＥＧＡサーモグラムである。
【図２】実施例１で使用した窯業系サイディングの熱重量曲線を表す図である。
【図３】実施例１で使用した窯業系サイディングの熱処理装置を模式的に表す図である。
【図４】実施例１で得られた熱処理窯業系サイディング（有機化合物除去熱処理）の熱重量曲線を表す図である。
【図５】実施例２で使用した窯業系サイディングについて発生ガス分析を行った際のＥＧＡサーモグラムである。
【図６】実施例２で使用した窯業系サイディングの熱重量曲線を表す図である。
【図７】実施例２で使用した窯業系サイディングの熱処理装置を模式的に表す図である。
【図８】実施例２で得られた熱処理窯業系サイディング（有機化合物除去熱処理）の熱重量曲線を表す図である。
【図９】実施例３で得られた熱処理窯業系サイディング（有機化合物除去熱処理）の熱重量曲線を表す図である。
【図１０】実施例４で使用した窯業系サイディングの熱処理装置を模式的に表す図である。
【図１１】オゾン発生部１１の内部を模式的に表す図である。
【図１２】実施例４で得られた熱処理窯業系サイディング（有機化合物除去熱処理）の熱重量曲線を表す図である。
【図１３】比較例１で得られた熱処理窯業系サイディング（有機化合物除去熱処理）の熱重量曲線を表す図である。
【図１４】比較例２で得られた熱処理窯業系サイディング（有機化合物除去熱処理）の熱重量曲線を表す図である。
【図１５】比較例３で得られた熱処理窯業系サイディング（有機化合物除去熱処理）の熱重量曲線を表す図である。
【発明を実施するための形態】
【００１８】
本発明における好適な実施の形態について説明する。なお、以下に説明する実施の形態は、本発明における特許請求の範囲に記載された内容を限定するものではない。また、以下に説明される構成の全てが、本発明の必須要件であるとは限らない。
【００１９】
（ 窯業系サイディングに含有する有機化合物の種類）
窯業系サイディングに含有する有機化合物はポリエチレン、ポリプロピレン、ポリスチレン、ポリエチレンテレフタレート、ポリブチレンテレフタレート、ポリアミド、ポリ塩化ビニル、ポリ酢酸ビニル、ポリカーボネート、フェノール系樹脂、アクリル、アクリロニトリル-ブタジエン-スチレン共重合体、ポリアセタール、ポリフェニレンエーテル、ポリ乳酸、ポリブチレンサクシネート、ポリブチレンサクシネートアジペート、ポリフェニレンサルファイド、ポリ塩化ビニリデン、ポリテトラフルオロエチレン、ポリメチルメタクリレート、エチレン−酢酸ビニル共重合体、ポリウレタン、ポリビニルアルコール、ポリアクリル酸、ポリビニルピロリドンといった合成高分子材料よりなる群から少なくとも１種類以上、絹、羊毛、羽毛よりなるタンパク質の群から少なくとも１種類以上、もしくは木材、木綿、麻、リヨセル、テンセル、パルプ、レーヨン、キュプラ、アセテート、カルボキシメチルセルロース、メチルセルロース、ヒドロキシエチルセルロースよりなるセルロース系高分子材料の群から少なくとも１種類以上の成分を好ましく用いることができる。また、これらの合成高分子材料、タンパク質およびセルロース系高分子材料を２種以上混合していてもよい。
【００２０】
これらの有機化合物に関し、合成高分子材料が好ましく、タンパク質がより好ましく、セルロース系高分子材料がさらに好ましい。この理由は、セルロース系高分子材料は熱処理時におけるタール分の発生がタンパク質や合成高分子材料と比較して少なく、取り扱い性が良好なためである。またタンパク質には硫黄分が含有され、熱処理により硫黄酸化物が生成する懸念があるものの、熱処理時において溶融固まりを形成せず、取り扱い性が良好なためセルロース系高分子材料に次いで好ましい。合成高分子材料は、セルロース系高分子材料と比較して、タール分や一酸化炭素が発生しやすく、また熱処理時に溶融固まりを形成する懸念があるものの、セルロース系高分子材料やタンパク質と比較して発熱量が大きく、窯業系サイディングの熱処理に要する燃料コストの低減が期待できるからである。
【００２１】
（窯業系サイディングに含有されるポルトランドセメントの種類）
ポルトランドセメントの種類は、普通ポルトランドセメント、早強ポルトランドセメント、超早強ポルトランドセメント、中庸熱ポルトランドセメント、低熱ポルトランドセメント、耐硫酸塩ポルトランドセメント、高炉セメント、シリカセメント、フライアッシュセメント、エコセメントが好ましく、普通ポルトランドセメント、早強ポルトランドセメント、超早強ポルトランドセメント、中庸熱ポルトランドセメント、低熱ポルトランドセメント、耐硫酸塩ポルトランドセメントがより好ましく、普通ポルトランドセメントが最も好ましい。普通ポルトランドセメント、早強ポルトランドセメント等のポルトランドセメントは、カルシウムの割合が高く、より効率よく水和自硬性を付与できるためである。
【００２２】
（窯業系サイディング廃材の好適なサイズ）
窯業系サイディング廃材のサイズは、ＪＩＳ Ｚ ８８０１に規定されている目開き５３ｍｍ、線径５ｍｍのふるいを通過し、目開き４ｍｍ、線径１．４ｍｍのふるいを通過しないサイズが好ましく、目開き３７．５ｍｍ、線径４．５ｍｍのふるいを通過し、目開き８ｍｍ、線径２ｍｍのふるいを通過しないサイズがより好ましく、目開き２６．５ｍｍ、線径３．５５ｍｍのふるいを通過し、目開き１６ｍｍ、線径３．１５ｍｍのふるいを通過しないサイズが最も好ましい。目開き４ｍｍ、線径１．４ｍｍのふるいを通過するサイズの場合、セメント系廃材が加熱空気により飛散し、加熱筒内で滞留する懸念があり、一方、目開き５３ｍｍ、線径５ｍｍのふるいを通過しないサイズの場合には、窯業系サイディング内部が十分に加熱されず、有機化合物の除去効率、水酸化カルシウムの脱水反応効率が低下し、水和自硬性が阻害される懸念があるためである。
【００２３】
（窯業系サイディング廃材の熱処理工程の概要）
窯業系サイディングの熱処理工程の概要について記載する。窯業系サイディングの熱処理工程は、窯業系サイディング中のＣＳＨを脱水することを目的とした熱処理工程（以下、ＣＳＨ脱水熱処理工程）と、その後の窯業系サイディング中の有機化合物を除去することを目的とした熱処理工程（以下、有機化合物除去熱処理工程）よりなる。
【００２４】
ＣＳＨ脱水熱処理工程では、窯業系サイディングを２００℃以上３５０℃以下で所定の時間熱処理する。その後の有機化合物除去熱処理工程では支燃性ガスを供給しながら５００℃以上６００℃以下で熱処理する。以下、ＣＳＨ脱水熱処理工程および有機化合物除去熱処理工程について詳細を記載する。
【００２５】
（ＣＳＨ脱水熱処理工程における熱処理温度）
ＣＳＨ脱水熱処理工程における熱処理温度は、２００℃以上３５０℃以下が好ましく２２０℃以上２９０℃以下がより好ましく、２６０℃以上２８０℃以下が最も好ましい。２００℃未満ではＣＳＨの脱水が不十分となる懸念があり、３５０℃より高い温度ではＣＳＨの脱水効果に違いは見られず、技術的意義が希薄になるためである。
【００２６】
（ＣＳＨ脱水熱処理工程における熱処理時間）
ＣＳＨ脱水熱処理工程における熱処理時間は、１０分以上１２０分以下が好ましく、２０分以上８０分以下がより好ましく、５０分以上７０分以下が最も好ましい。熱処理時間が１０分未満ではＣＳＨの脱水が不十分となる懸念があるためである。また１２０分より長い熱処理時間ではＣＳＨの脱水効果に変化は見られず、技術的意義が希薄になるためである。
【００２７】
（有機化合物除去熱処理工程における熱処理温度）
有機化合物除去熱処理工程における熱処理温度は、５００℃以上６００℃以下が好ましく５２０℃以上５５０℃以下がより好ましく、５２５℃以上５３０℃以下が最も好ましい。５００℃未満では有機化合物の熱分解除去や水酸化カルシウムの脱水反応が不十分となる懸念があり、６００℃より高い温度では有機化合物の除去効果や水酸化カルシウムの脱水効果に違いは見られず、技術的意義が希薄になること、エーライトやビーライトの構造が一部変化し、水を添加して再硬化した際の強度が低下することといった懸念があるためである。
【００２８】
（有機化合物除去熱処理工程における支燃性ガスの種類）
支燃性ガスは、空気、酸素、オゾンのグループおよび、亜酸化窒素、一酸化窒素、二酸化窒素のグループの両グループの中から一種類以上で、一方もしくは双方のグループの中から選択されたガスが混合していてもよい。
【００２９】
有機化合物除去熱処理工程における支燃性ガスは、オゾン、亜酸化窒素、一酸化窒素、二酸化窒素が好ましく、酸素がより好ましく、空気が最も好ましい。空気はコンプレッサーを用いて容易に供給可能で、かつ取り扱い性も良く、低コストなためである。また、酸素は入手が比較的容易で、効率よく窯業系サイディング中の有機化合物を熱分解除去できるため空気に次いで好ましい。さらにオゾン、亜酸化窒素、一酸化窒素、二酸化窒素は腐食性ガスであり、熱処理装置の金属部材が腐食しやすい懸念があるものの、空気よりも効率よく窯業系サイディング中の有機化合物を熱分解除去できるというメリットがある。上記支燃性ガスはそれぞれ単独で供給しても良いし、二種類以上を混合して供給してもよい。
【００３０】
（有機化合物除去熱処理工程における支燃性ガス送り量）
有機化合物除去熱処理工程における支燃性ガスの送り量は、窯業系サイディングの重量、窯業系サイディングに含有される有機炭素の重量割合、および熱処理時間により決定される。なお、窯業系サイディングに含有される有機炭素の重量割合は以下の数１により定義される。ａは窯業系サイディングに含有される有機炭素の重量割合(ｗｔ％)、Ｗ1は窯業系サイディング重量(ｇ)、Ｗ2は５３０℃の熱処理により有機化合物を除去した後の窯業系サイディング重量(ｇ)、Ｃ1は窯業系サイディングに含有される全炭素の重量割合(ｗｔ％)およびＣ2は５３０℃の熱処理により有機化合物を除去した後の窯業系サイディングに含有される炭素の重量割合(ｗｔ％)をそれぞれ表す。
【００３１】
【数１】
0006985663.tif 000002
【００３２】
有機化合物除去熱処理工程において、支燃性ガスとして空気を用いる場合、支燃性ガスの送り量は、以下の数２を満たすことが好ましい。なお、Ａは支燃性ガス送り量(Ｌ/ｍｉｎ)、Ｗは窯業系サイディングの重量(ｋｇ)、ａは窯業系サイディングに含有される有機炭素の重量割合(ｗｔ％)およびＴは熱処理時間（分）をそれぞれ表す。
【００３３】
【数２】
0006985663.tif 000003
【００３４】
支燃性ガスの送り量が１００ａＷ/Ｔより少ない場合には、有機化合物が完全燃焼せず、窯業系サイディングから十分に除去されない懸念がある。一方９００ａＷ/Ｔより多い場合には、有機化合物の除去効果に変化は、無いが、窯業系サイディングや支燃性ガスの加熱に必要なエネルギーが大きくなり、処理コストの増大に繋がる懸念があるためである。
【００３５】
また、有機化合物除去の熱処理工程において、支燃性ガスとして酸素、オゾンまたは二酸化窒素のいずれかを用いる場合、支燃性ガスの送り量は、以下の数３を満たすことが好ましい。なお、式２と同様、Ａは支燃性ガスの送り量(Ｌ/ｍｉｎ)、Ｗは窯業系サイディングの重量(ｋｇ)、ａは窯業系サイディングに含有される有機炭素の重量割合(ｗｔ％)およびＴは熱処理時間（分）をそれぞれ表す。
【００３６】
【数３】
0006985663.tif 000004
【００３７】
支燃性ガスの送り量が２０ａＷ/Ｔより少ない場合には、有機化合物が完全燃焼せず、窯業系サイディングから十分に除去されない懸念がある。一方、支燃性ガスの送り量が１８０ａＷ/Ｔより多い場合は、有機化合物の除去効果に変化が無く、また排気設備コストの増大に繋がる懸念があるためである。
【００３８】
さらに、有機化合物の除去のための熱処理工程において、支燃性ガスとして亜酸化窒素または一酸化窒素のいずれかを用いる場合、支燃性ガスの送り量は、以下の数４を満たすことが好ましい。なお、式２と同様、Ａは支燃性ガスの送り量(Ｌ/ｍｉｎ)、Ｗは窯業系サイディングの重量(ｋｇ)、ａは窯業系サイディングに含有される有機炭素の重量割合(ｗｔ％)およびＴは熱処理時間（分）をそれぞれ表す。
【００３９】
【数４】
0006985663.tif 000005
【００４０】
支燃性ガスの送り量が４０ａＷ/Ｔより少ない場合には、有機化合物が完全燃焼せず、窯業系サイディングから十分に除去されない懸念があり、一方３６０ａＷ/Ｔより多い場合は、有機化合物の除去効果に変化が無く、また、排気設備コストの増大に繋がる懸念があるためである。
【００４１】
以下に、詳細な実施例の説明をする。これは本発明の主旨を正確に示すことを目的とするものであり、本発明を限定的に捉えることがあってはならない。
【実施例１】
【００４２】
（窯業系サイディング）
住宅外壁用窯業系サイディングの加工会社において、窯業系サイディングの裁断加工で発生した端材が収容された二つのコンテナ（以下、それぞれコンテナＡ、コンテナＢとする）のうち、コンテナＡからＪＩＳ Ｚ ８８０１に規定されている目開き２６．５ｍｍ、線径３．５５ｍｍのふるいを通過し、目開き１６ｍｍ、線径３．１５ｍｍのふるいを通過しないサイズの窯業系サイディングの端材を選別し、これを、本実施例における窯業系サイディングとした。
【００４３】
（本実施例における窯業系サイディングに含有される有機化合物の分析）
本実施例における窯業系サイディングについて、熱分解装置(ＥＧＡ／ＰＹ−３０３０Ｄ、フロンティア・ラボ製)およびガスクロマトグラフ質量分析装置(ガスクロマトグラフ：７８９０Ｂ、四重極型質量分析計：５９７７Ａ、アジレント製)を用い、以下の条件で発生ガス分析を行った。
【００４４】
試料は、熱分解装置により室温から昇温速度２０℃/minで６００℃まで昇温した。ＧＣの測定条件は注入温度３００℃、注入口圧力１６．１psiとし、カラムオーブン温度は４０℃〜２４０℃（昇温２０℃/min）、カラム流量は１．０ml/min、スプリット比は５０:１に設定した。また、カラムは不活性キャピラリ管（Ｕｌｔｒａ  Ａｌｌｏｙ  ＤＴＭ ２．５ｍ, ０．１５ｍｍ φｉ.ｄ、フロンティア・ラボ製）を使用した。なお、キャリヤーガスはヘリウムを用いた。ＭＳのイオン化電圧７０ｅＶ、質量範囲(ｍ／ｚ)は２９〜５５０とした。
【００４５】
このようにして得られた窯業系サイディングのＥＧＡサーモグラムを図１に示す。ＥＧＡサーモグラムで見られた３５４℃および４３３℃ピークについてＭＳスペクトルを解析したところ、それぞれ木綿およびスチレン・ブタジエンゴムに由来することが分かった。
【００４６】
（窯業系サイディングの熱重量測定）
示差熱-熱重量同時測定装置(ＴＧ−ＤＴＡ2000、ブルカーＡＸＳ製)を使用し、室温から６００℃まで空気雰囲気下で昇温した。また、昇温速度は１０℃／ｍｉｎとした。窯業系サイディングの熱重量曲線を図２に示す。室温から２５０℃、２５０℃から５３０℃の温度域で重量減少が見られた。また、２５０℃、５３０℃および６００℃における重量残存率はそれぞれ９２．２%、５１．４%、および５０．７%だった。室温から２５０℃の温度域で見られた重量減少は主にＣＳＨの脱水、２５０℃から５３０℃の温度域で見られた重量減少は、主に有機化合物の熱分解およびＣａ（ＯＨ）2の脱水（Ｃａ（ＯＨ）2→ＣａＯ＋Ｈ2Ｏ）によるものと考えられた。
【００４７】
（窯業系サイディングに含有される有機炭素の重量割合測定）
窯業系サイディング１gを磁性るつぼに入れ、電気炉を用いて５３０℃で２時間加熱して有機化合物を除去した。またこの熱処理により有機化合物を除去した後の窯業系サイディング（以下、有機化合物除去窯業系サイディング）の重量は０．５１ｇだった。次に窯業系サイディングおよび有機化合物除去窯業系サイディングに含油される炭素重量割合は有機元素分析装置２４００ ２ ＣＨＮＳ／Ｏ(Ｐｅｒｋｉｎ Ｅｌｍｅｒ社製)を用いて定量した。燃焼管温度は９５０℃、還元管温度は６４０℃とし、３回測定した平均値を測定値とした。また、窯業系サイディングに含有される有機炭素の重量割合は前述の式１により算出した。
【００４８】
その結果、窯業系サイディングおよび有機化合物除去窯業系サイディングの炭素重量割合はそれぞれ２３．２%および３．６%だった。このことから、窯業系サイディングに含有される有機化合物に由来する有機炭素の重量割合は２１．４%だった。
【００４９】
（窯業系サイディングの熱処理工程）
本実施例における窯業系サイディングの熱処理装置の模式図を図３に示す。窯業系サイディング１を石英ガラス管２に０．０１ｋｇ入れ、中央部にφ１／４インチの穴の開いた耐熱ゴム栓３を石英ガラス管２の一端にはめ込んだ。φ１／４のＳＵＳ３１６製配管４を耐熱ゴム栓３の中央部にある穴に通した。本実施例では支燃性ガスは空気とし、コンプレッサー５（日立製  ベビコン０．２ＬＥ−８Ｓ）により、空気を送り量０．３６Ｌ/ｍｉｎで石英ガラス管２内に供給した。その上でＣＳＨ脱水熱処理工程として電気炉６（光洋製、ＫＴＦ０３０Ｎ１）を用いて窯業系サイディングを２００℃で１２０分間加熱し、これを熱処理窯業系サイディング（ＣＳＨ脱水熱処理）とした。その後さらに、有機化合物除去熱処理工程として電気炉６を用いて熱処理窯業系サイディング（ＣＳＨ脱水熱処理）を５３０℃で６０分加熱し、これを熱処理窯業系サイディング（有機化合物除去熱処理）とした。なお、石英ガラス管２からの排気ガスはダクト７を通じて屋外へと排出された。
【００５０】
（熱処理窯業系サイディング（有機化合物除去熱処理）の熱重量曲線）
熱処理窯業系サイディング（有機化合物除去熱処理）の熱重量曲線を図４に示す。６００℃時点での重量残存率は９６．０%であり、ＣＳＨの脱水や有機化合物除去とみられる重量減少は見られなかった。
【００５１】
（熱処理窯業系サイディング（有機化合物除去熱処理）の外観評価）
熱処理窯業系サイディング（有機化合物除去熱処理）の外観について、目視により表１に示す様な５段階評価を行った。その結果、本実施例の熱処理窯業系サイディングの外観評価は５だった。
【００５２】
熱処理窯業系サイディング（有機化合物除去熱処理）の熱重量測定および外観評価の結果から、本実施例の熱処理工程により、ＣＳＨの脱水および有機化合物除去は十分に進行したと考えられた。
【００５３】
【表１】
0006985663.tif 000006
【００５４】
（水和自硬性評価）
本実施例により得られた熱処理窯業系サイディング（有機化合物除去熱処理）１重量部に対し、蒸留水を０．５重量部添加し混練した後、ＪＩＳ  Ｒ５２０１に記載された方法に準拠して圧縮強さを測定した。その結果、硬化して３日後、７日後および２８日後の圧縮強さはそれぞれ１４．５Ｎ/ｍｍ２、２４．５Ｎ/ｍｍ２および４６．７Ｎ/ｍｍ２であり、ＪＩＳ  Ｒ５２１０で規定された基準を満たした。
【００５５】
（総合評価）
以上の結果から、本実施例で総合評価は適であった。
【実施例２】
【００５６】
（窯業系サイディング）
住宅外壁用窯業系サイディング加工会社において窯業系サイディングの裁断加工で発生した端材が収容された２つのコンテナ（以下、それぞれコンテナＡ、コンテナＢとする）のうち、コンテナＢから、ＪＩＳ Ｚ ８８０１に規定されている目開き２６．５ｍｍ、線径３．５５ｍｍのふるいを通過し、目開き１６ｍｍ、線径３．１５ｍｍのふるいを通過しないサイズの窯業系サイディングの端材を選別し、これを、本実施例における窯業系サイディングとした。
【００５７】
（本実施例における窯業系サイディングに含有される有機化合物種の分析）
本実施例における窯業系サイディングについて、実施例１に記載の方法で発生ガス分析を行った。
【００５８】
本実施例における窯業系サイディングのＥＧＡサーモグラムを図５に示す。ＥＧＡサーモグラムで見られた３３０℃および４２４℃ピークについてＭＳスペクトルを解析したところ、それぞれ木綿およびパルプに由来することが分かった。
【００５９】
（熱重量測定）
本実施例の窯業系サイディングについて、実施例１に記載の方法で熱重量測定を行った。図６に示すように、室温から２５０℃および２５０℃から５３０℃の温度域で重量減少が見られた。また、２５０℃、５３０℃および６００℃における重量残存率はそれぞれ９０．１％、７２．２％、および７１．２％だった。実施例１で用いた窯業系サイディングと同様、室温から２５０℃の温度域で見られた重量減少は主にＣＳＨの脱水、２５０℃から５３０℃の温度域で見られた重量減少は、主に有機化合物の熱分解およびＣａ（ＯＨ）２の脱水（Ｃａ（ＯＨ）２→ＣａＯ＋Ｈ２Ｏ）によるものと考えられた。
【００６０】
（有機炭素の重量割合測定）
本実施例における窯業系サイディングの有機炭素重量割合測定は実施例１に記載の方法で測定した。なお、窯業系サイディング１ｇを磁性るつぼに入れ、電気炉を用いて５３０℃で２時間加熱して得た有機化合物除去窯業系サイディングの重量は０．７２ｇだった。
【００６１】
その結果、窯業系サイディングおよび有機化合物除去窯業系サイディングの炭素重量割合はそれぞれ１０．８％および２．３％だった。前述の式１により、本実施例の窯業系サイディングに含有される有機化合物に由来する有機炭素の重量割合は９．１％だった。
【００６２】
（窯業系サイディングの熱処理工程）
本実施例における窯業系サイディングの熱処理装置の模式図を図７に示す。窯業系サイディング１を石英ガラス管２に０．０１ｋｇ入れた後、中央部にφ１／４インチの穴の開いた耐熱ゴム栓３を石英ガラス管２の一端にはめ込み、φ１／４のＳＵＳ３１６製配管４を耐熱ゴム栓３の中央部にある穴に通した。本実施例では支燃性ガスは酸素とし、支燃性ガス充填ボンベ８から圧力調整弁９およびマスフローコントローラー１０を通じて酸素を送り量０．５０Ｌ/ｍｉｎで石英ガラス管２内に供給した。その上でＣＳＨ脱水熱処理工程として電気炉６（光洋製、KTF030N1 ）を用いて窯業系サイディングを２６０℃で５０分間加熱し、これを熱処理窯業系サイディング（ＣＳＨ脱水熱処理）とした。その後有機化合物除去熱処理工程として電気炉６を用いて熱処理窯業系サイディング（ＣＳＨ脱水熱処理）を６００℃で１０分加熱し、これを熱処理窯業系サイディング（有機化合物除去熱処理）とした。なお、石英ガラス管２からの排気ガスはダクト７を通じて屋外へと排出された。
【００６３】
本実施例の熱処理窯業系サイディング（有機化合物除去熱処理）の熱重量曲線を図８に示す。６００℃時点での重量残存率は９４．２%であり、ＣＳＨの脱水や有機化合物除去とみられる重量減少は見られなかった。
【００６４】
（熱処理窯業系サイディング（有機化合物除去熱処理）の外観評価）
熱処理窯業系サイディング（有機化合物除去熱処理）の外観について、実施例１に記載の方法で評価した結果、本実施例の熱処理窯業系サイディング（有機化合物除去熱処理）の外観評価は５だった。
【００６５】
熱処理窯業系サイディング（有機化合物除去熱処理）の熱重量測定および外観評価の結果から、本実施例の熱処理工程により、ＣＳＨの脱水および有機化合物の除去は十分に進行したと考えられた。
【００６６】
（水和自硬性評価）
本実施例により得られた熱処理窯業系サイディング（有機化合物除去熱処理）１重量部に対し、蒸留水を０．５重量部添加し、混練した後、実施例１に記載の方法で圧縮強さを測定した。その結果、硬化して３日後、７日後および２８日後の圧縮強さはそれぞれ１３．９Ｎ／ｍｍ２、２５．１Ｎ／ｍｍ２および４６．１Ｎ／ｍｍ２であり、ＪＩＳ  Ｒ５２１０で規定された基準を満たした。
【００６７】
（総合評価）
以上の結果から、本実施例で総合評価は適であった。
【実施例３】
【００６８】
（窯業系サイディング）
窯業系サイディングは実施例１と同様のものを用いた。
【００６９】
（窯業系サイディングの熱処理工程）
支燃性ガスとして亜酸化窒素を使用し、また支燃性ガス送り量を１．０Ｌ／ｍｉｎ、ＣＳＨ脱水熱処理工程における熱処理時間を１０分、有機化合物除去処理工程における熱処理温度を５２５℃、熱処理時間を５５分とした以外は実施例２と同様の方法で熱処理を行った。
【００７０】
さらに、本実施例の熱処理窯業系サイディング（有機化合物除去熱処理）の熱重量曲線を図９に示す。６００℃時点での重量残存率は９７．８％であり、ＣＳＨの脱水や有機化合物除去とみられる重量減少は見られなかった。
【００７１】
（熱処理窯業系サイディング（有機化合物除去熱処理）の外観評価）
熱処理窯業系サイディング（有機化合物除去熱処理）の外観について、実施例１に記載の方法で評価した結果、本実施例の熱処理窯業系サイディング（有機化合物除去熱処理）の外観評価は５だった。
【００７２】
熱処理窯業系サイディング（有機化合物除去熱処理）の熱重量測定および外観評価の結果から、本実施例の熱処理工程により、ＣＳＨの脱水、有機化合物の除去は十分に進行したと考えられた。
【００７３】
（水和自硬性評価）
本実施例により得られた熱処理窯業系サイディング（有機化合物除去熱処理）１重量部に対し、蒸留水を０．５重量部添加し混練した後、実施例１に記載の方法で圧縮強さを測定した。その結果、硬化して３日後、７日後および２８日後の圧縮強さはそれぞれ１４．１Ｎ／ｍｍ２、２５．６Ｎ／ｍｍ２および４５．５Ｎ／ｍｍ２であり、ＪＩＳ  Ｒ５２１０で規定された基準を満たした。
【００７４】
（総合評価）
以上の結果から、本実施例で総合評価は適であった。
【実施例４】
【００７５】
（窯業系サイディング）
窯業系サイディングは実施例１と同様のものを用いた。
【００７６】
（オゾン発生部の構造）
オゾン発生部４の模式図を図１１に示す。直流電源１１１から１０ｋＶの電圧をかけることで、負極１１２および正極１１３間で放電し、ＳＵＳ３１６製配管４を通じてオゾン発生部４内に導入された酸素の一部はオゾンに変化する。
【００７７】
（窯業系サイディングの熱処理工程）
本実施例における窯業系サイディングの熱処理装置の模式図を図１０に示す。窯業系サイディング１を石英ガラス管２に０．０１ｋｇ入れ、中央部にφ１／４インチの穴の開いた耐熱ゴム栓３を石英ガラス管２の一端にはめ込み、φ１／４のＳＵＳ３１６製配管４を耐熱ゴム栓３の中央部にある穴に通した。本実施例では支燃性ガスは空気とし、コンプレッサー５（日立製  ベビコン０．２ＬＥ−８Ｓ）により、空気を送り量０．３０Ｌ/ｍｉｎでオゾン発生部１１に導入し、オゾンと空気の混合ガスを生成した。このオゾンと空気の混合ガスをφ１／４のＳＵＳ３１６製配管４を通じて石英ガラス管２内へと供給した。その上でＣＳＨ脱水熱処理工程として電気炉６（光洋製、KTF030N1 ）を用いて窯業系サイディングを３５０℃で６０分間加熱し、これを熱処理窯業系サイディング（ＣＳＨ脱水熱処理）とした。その後有機化合物除去熱処理工程として電気炉６を用いて熱処理窯業系サイディング（ＣＳＨ脱水熱処理）を５３０℃で１２０分加熱し、これを熱処理窯業系サイディング（有機化合物除去熱処理）とした。なお、石英ガラス管２からの排気ガスはダクト７を通じて屋外へと排出された。
【００７８】
本実施例の熱処理窯業系サイディング（有機化合物除去熱処理）の熱重量曲線を図１２に示す。６００℃時点での重量残存率は９７．１％であり、ＣＳＨの脱水や有機化合物除去とみられる重量減少は見られなかった。
【００７９】
（熱処理窯業系サイディング（有機化合物除去熱処理）の外観評価）
熱処理窯業系サイディング（有機化合物除去熱処理）の外観について、実施例１に記載の方法で評価した結果、本実施例の熱処理窯業系サイディング（有機化合物除去熱処理）の外観評価は５だった。
【００８０】
熱処理窯業系サイディング（有機化合物除去熱処理）の熱重量測定および外観評価の結果から、本実施例の熱処理工程により、ＣＳＨの脱水や有機化合物の除去は十分に進行したと考えられた。
【００８１】
（水和自硬性評価）
本実施例により得られた熱処理窯業系サイディング（有機化合物除去熱処理）１重量部に対し、蒸留水を０．５重量部添加し混練した後、実施例１に記載の方法で圧縮強さを測定した。その結果、硬化して３日後、７日後および２８日後の圧縮強さはそれぞれ１３．２Ｎ／ｍｍ２、２５．０Ｎ／ｍｍ２および４４．６Ｎ／ｍｍ２であり、ＪＩＳ  Ｒ５２１０で規定された基準を満たした。
【００８２】
（総合評価）
以上の結果から、本実施例で総合評価は適であった。
【比較例１】
【００８３】
（窯業系サイディング）
本比較例における窯業系サイディングは実施例１と同様のものを使用した。
【００８４】
（窯業系サイディングの熱処理工程）
支燃性ガスである空気の送り量を０．００５Ｌ/ｍｉｎとした以外は実施例１と同様の方法で熱処理工程を行った。
【００８５】
（熱重量測定）
さらに、本比較例の熱処理窯業系サイディング（有機化合物除去熱処理）の熱重量曲線を図１３に示す。６００℃時点での重量残存率は８８．４％だった。
【００８６】
（熱処理窯業系サイディング（有機化合物除去熱処理）の外観評価）
熱処理窯業系サイディング（有機化合物除去熱処理）の外観について、実施例１に記載の方法で評価した結果、本比較例の熱処理窯業系サイディング（有機化合物除去熱処理）の外観評価は３だった。
【００８７】
熱処理窯業系サイディング（有機化合物除去熱処理）の熱重量測定および外観評価の結果から、本比較例の熱処理窯業系サイディング（有機化合物除去熱処理）には有機化合物が残存したものと考えられた。
【００８８】
（水和自硬性評価）
本比較例で得られた熱処理窯業系サイディング（有機化合物除去熱処理）１重量部に対し、蒸留水を０．５重量部添加し、混練した後、実施例１に記載の方法で圧縮強さを測定した。その結果、硬化して３日後、７日後および２８日後の圧縮強さはそれぞれ７．４Ｎ／ｍｍ２、１３．９Ｎ／ｍｍ２および２５．１Ｎ／ｍｍ２であり、ＪＩＳ  Ｒ５２１０で規定された基準を満たさなかった。
【００８９】
（総合評価）
以上の結果から、本比較例における熱処理工程のように支燃性ガス送り量が少ない場合には窯業系サイディングに含有される有機化合物の除去が不十分となるため、本比較例で総合評価は不適であった。
【比較例２】
【００９０】
（窯業系サイディング）
本比較例における窯業系サイディングは実施例１と同様のものを使用した。
【００９１】
（窯業系サイディングの熱処理工程）
ＣＳＨ脱水熱処理工程における熱処理温度を２５０℃、熱処理時間を６０分、有機化合物除去熱処理工程における熱処理温度を５０℃とした以外は実施例１と同様の方法で熱処理を行った。
【００９２】
（熱重量測定）
さらに、本比較例の熱処理窯業系サイディング（有機化合物除去熱処理）の熱重量曲線を図１４に示す。６００℃時点での重量残存率は５９．２％だった。
【００９３】
（熱処理窯業系サイディング（有機化合物除去熱処理）の外観評価）
熱処理窯業系サイディング（有機化合物除去熱処理）の外観について、実施例１に記載の方法で評価した結果、本比較例の熱処理窯業系サイディング（有機化合物除去熱処理）の外観評価は２だった。
【００９４】
熱処理窯業系サイディング（有機化合物除去熱処理）の熱重量測定および外観評価の結果から、本比較例における熱処理工程では水酸化カルシウムの脱水や有機化合物の除去が不十分だったものと考えられた。
【００９５】
（水和自硬性評価）
本比較例で得られた熱処理窯業系サイディング（有機化合物除去熱処理）１重量部に対し、蒸留水を０．５重量部添加し混練した後、実施例１に記載の方法で圧縮強さを測定した。その結果、硬化して３日後、７日後および２８日後の圧縮強さはそれぞれ８．２Ｎ／ｍｍ２、１２．５Ｎ／ｍｍ２および２２．７Ｎ／ｍｍ２であり、ＪＩＳＲ５２１０で規定された基準を満たさなかった。
【００９６】
（総合評価）
以上の結果から、本比較例における熱処理工程のように有機化合物除去熱処理時の熱処理温度が低い場合には水酸化カルシウムの脱水や有機化合物の除去が不十分であり、硬化した際の圧縮強度がＪＩＳ  Ｒ５２１０で規定された基準を満たさなかったため、本比較例で総合評価は不適であった。
【比較例３】
【００９７】
（窯業系サイディング）
本比較例における窯業系サイディングは実施例１と同様のものを使用した。
【００９８】
（窯業系サイディングの熱処理工程）
支燃性ガスの代わりに窒素ガスとした以外は実施例１と同様の方法で熱処理を行った。
【００９９】
（熱重量測定）
さらに、本比較例の熱処理窯業系サイディング（有機化合物除去熱処理）の熱重量曲線を図１５に示す。６００℃時点での重量残存率は８２．６％だった。
【０１００】
（熱処理窯業系サイディング（有機化合物除去熱処理）の外観評価）
熱処理窯業系サイディング（有機化合物除去熱処理）の外観について、実施例１に記載の方法で評価した結果、本比較例の熱処理窯業系サイディング（有機化合物除去熱処理）の外観評価は２だった。
【０１０１】
熱処理窯業系サイディング（有機化合物除去熱処理）の熱重量測定および外観評価の結果から、本比較例の熱処理窯業系サイディング（有機化合物除去熱処理）には有機化合物が残存したものと考えられた。
【０１０２】
（水和自硬性評価）
本比較例で得られた熱処理窯業系サイディング（有機化合物除去熱処理）１重量部に対し、蒸留水を０．５重量部添加し、混練した後、実施例１に記載の方法で圧縮強さを測定した。その結果、硬化して３日後、７日後および２８日後の圧縮強さはそれぞれ８．４Ｎ／ｍｍ２、１１．５Ｎ／ｍｍ２および２３．０Ｎ／ｍｍ２であり、ＪＩＳ  Ｒ５２１０で規定された基準を満たさなかった。
【０１０３】
（総合評価）
以上の結果から、本比較例における熱処理工程のように窯業系サイディングに供給するガス種を不燃性ガスである窒素とした場合、有機化合物の除去が不十分だったため、本実施例で総合評価は不適であった。
【０１０４】
実施例１〜４および比較例１〜３で行った窯業系サイディングの熱処理工程の条件を表２に、また熱処理工程前の窯業系サイディングについて熱重量測定を行った場合の６００℃時点における重量残存率、熱処理工程前の窯業系サイディングの有機炭素の重量割合、熱処理窯業系サイディング（有機化合物除去熱処理）について熱重量測定を行った場合の６００℃時点における重量残存率、外観評価、硬化処理後の圧縮強度および総合評価を表３にまとめて示す。
【０１０５】
【表２】
0006985663.tif 000007
【０１０６】
【表３】
0006985663.tif 000008
【産業上の利用可能性】
【０１０７】
本発明の適用により、廃材となった窯業系サイディングに含有される有機化合物を除去し、タール分や揮発性有機化合物も発生させることなく水和自硬性を再生できる方法を提供した。このため、建築物への施工、工場におけるプレカットで発生する窯業系サイディングの端材や粉末、さらには建築物の取り壊し等で発生する窯業系サイディングの廃材を再利用させることが可能となる。
【符号の説明】
【０１０８】
１…窯業系サイディング、２…石英ガラス管、３…ゴム栓、４…φ１／４ ＳＵＳ３１６配管、５…コンプレッサー、６…電気炉、７…ダクト、８…支燃性ガス充填ボンベ、９…圧力調整器、１０…マスフローコントローラー、１１…オゾン発生部、１１１…直流電源、１１２…負極、１１３…正極
【図１】
0006985663.tif 000009
【図２】
0006985663.tif 000010
【図３】
0006985663.tif 000011
【図４】
0006985663.tif 000012
【図５】
0006985663.tif 000013
【図６】
0006985663.tif 000014
【図７】
0006985663.tif 000015
【図８】
0006985663.tif 000016
【図９】
0006985663.tif 000017
【図１０】
0006985663.tif 000018
【図１１】
0006985663.tif 000019
【図１２】
0006985663.tif 000020
【図１３】
0006985663.tif 000021
【図１４】
0006985663.tif 000022
【図１５】
0006985663.tif 000023